(57)【要約】      （修正有）【課題】薬剤など化学修飾を主とする医薬用途に用いられる末端変性ポリオキシアルキレン誘導体の出発物質として有用な高純度かつ高分子量であるポリオキシアルキレン誘導体の製造方法を提供すること。【解決手段】下記一般式（１）で示されるポリオキシアルキレン誘導体の製造方法において以下の工程を有することを特徴とする。2010254987.tif 000012工程（Ａ）：開始剤を脱水する工程；工程（Ｂ）：アルカリ触媒を工程（Ａ）において加え、溶解させる工程；工程（Ｃ）：アルキレンオキシドを付加モル数ｎが１〜１０となるまで付加反応させる工程；工程（Ｄ）：下記一般式（２）で示されるアルカリ触媒を工程（Ａ）で添加する工程；2010254987.tif 000013工程（Ｅ）：脱アルコールを行う工程；および、工程（Ｆ）：アルキレンオキシドを付加モル数ｎが８０〜８００となるまで付加反応させる工程；【選択図】なし【特許請求の範囲】
【請求項１】
下記一般式（１）で示されるポリオキシアルキレン誘導体の製造方法において、
【化１】
2010254987.tif 000010
（ただし、Ｚはグリセリン若しくはジグリセリンの残基であり、ＯＡは炭素数２から４のオキシアルキレン基である。ｎはオキシアルキレン基の平均付加モル数で８０〜８００であり、ｍは３〜４である。)
工程（Ａ）：グリセリン若しくはジグリセリンを９０℃〜１７０℃、３ｋＰａ以下において脱水する工程；
工程（Ｂ）：アルカリ触媒として金属ナトリウム若しくは金属カリウムを工程（Ａ）におけるグリセリン若しくはジグリセリンの仕込量に対して０．０１５〜１．６重量％加え、２０〜１１０℃で溶解させる工程；
工程（Ｃ）：５０℃〜１１０℃において、アルキレンオキシドをオキシアルキレン基ＯＡの平均付加モル数ｎが１〜１０となるまで付加反応させる工程；
工程（Ｄ）：下記一般式（２）で示されるアルカリ触媒を工程（Ａ）におけるグリセリン若しくはジグリセリンの仕込量に対して２〜５０重量％添加する工程；
【化２】
2010254987.tif 000011
（ただし、Ｒは炭化水素１〜４の炭化水素基であり、Ｗはナトリウム、カリウムのいずれかを示す。）
工程（Ｅ）：９０〜１３０℃、１５ｋＰａ以下において、脱アルコールを行う工程；および、
工程（Ｆ）：１００℃〜１３０℃でアルキレンオキシドをオキシアルキレン基ＯＡの平均付加モル数ｎが８０〜８００となるまで付加反応させる工程；
を有することを特徴とする、ポリオキシアルキレン誘導体の製造方法。
【請求項２】
前記工程（Ｆ）が、１００℃〜１３０℃でアルキレンオキシドをオキシアルキレン基ＯＡの平均付加モル数ｎが８０〜３００となるまで付加した後、反応容器内総重量の３０〜７０重量％の炭化水素系溶媒を添加し、次いで、９０〜１２０℃において、反応容器内の炭化水素系溶媒の２０〜６０重量％を留去した後、１００℃〜１３０℃においてアルキレンオキシドをオキシアルキレン基ＯＡの平均付加モル数ｎが３００〜８００となるまで付加反応させる工程であることを特徴とする請求項１記載のポリオキシアルキレン誘導体の製造方法。
【発明の詳細な説明】
【技術分野】
【０００１】
本発明は、ポリオキシアルキレン誘導体の製造方法に関する。さらに詳しくは、本発明は分子量分布が狭く、不純物の少ない高純度かつ高分子量のポリオキシアルキレン誘導体の製造方法に関する。
【背景技術】
【０００２】
近年になり末端変性ポリオキシアルキレン誘導体がドラッグデリバリーシステムの重要なキャリアーとして医薬分野で注目を集めるようになっている。このとき使用される出発物質であるポリオキシアルキレン誘導体としては、脂肪族アルコールや芳香族アルコールにアルキレンオキシドを付加重合した水酸基を１個有する１官能化合物と、グリセリンやジグリセリンなどの多価アルコールにアルキレンオキシドを付加重合した水酸基を２個以上有する多官能化合物が知られている。特に多官能誘導体の場合、一分子中に薬剤を多数導入でき、血中濃度を上げることが可能になる。また、多官能の誘導体は、親水性を有するオキシアルキレン鎖を多点で架橋することでゲル性能を発揮することから、癒着防止剤や創傷被覆剤などのシーラント素材として応用されている。これらの理由から、現在、３官能、４官能ポリオキシアルキレン誘導体は医薬分野において欠かせない重要な素材となっている。
【０００３】
特許文献１には、水酸基を１個有するオキシラン化合物の製造方法において、高純度のオキシラン誘導体を得るために、金属ナトリウム、金属カリウム、またはこれらの原料アルコール溶液をアルカリ触媒として用いた方法が提案されている。３官能、４官能ポリオキシアルキレン誘導体の製造では、それぞれグリセリンまたはジグリセリンを出発原料とし、アルカリ触媒を用いてアルキレンオキシドを付加反応する方法が知られている。一般的には、アルカリ触媒の中でも金属ナトリウム、金属カリウムを使用した方が水分の混入量が低く、高純度のオキシラン誘導体の製造には適しているが、これらのアルカリ触媒は、グリセリン、ジグリセリンへの溶解度が低く、高分子量体の製造に必要な触媒量を添加できない。この場合には、水酸化カリウム、水酸化ナトリウム、ナトリウムメトキシド、カリウム−ｔ−ブトキシドなどのアルカリ触媒が使用される。
【０００４】
製造上で問題になる点は、反応開始時、触媒由来のアルコールや原料に含まれる水分が残存すると、それらにアルキレンオキシドが付加し、それぞれ水酸基を１個および２個有する目的物よりも低分子量の１、２官能不純物が副生することである。通常、これらの不純物の副生を抑制するためには、脱水又は脱アルコールを行なうが、３官能、４官能ポリオキシアルキレン誘導体の製造においては、原料であるグリセリン又はジグリセリンが高粘度であるため、水分又はアルコールの留去が難しい。この場合粘度を下げる手段として、より高温で脱水又は脱アルコールを行なうことも考えられるが、アルカリ条件下のため原料であるグリセリン又はジグリセリンの自己縮合が起き、ポリグリセリンが副生する場合がある。ポリグリセリンにアルキレンオキシドが付加すると、目的物より高分子量の４、６官能ポリオキシアルキレン誘導体が不純物として副生する。
【０００５】
また、アルキレンオキシドの付加反応が進行するにつれ、一般的に反応液の粘度は上昇する。そのため、高分子量の目的物を得ようとする際には、高粘度のために反応系が不均一となり、多分散度が悪化し、場合によっては攪拌が不可能となる場合がある。これを回避するために、炭化水素系溶媒などの非プロトン性溶媒での希釈が有効であるが、希釈する量やタイミングによっては非プロトン性溶媒に含まれる水分由来の２官能低分子不純物が副生してしまう場合がある。
【０００６】
以上のように製造上副生する目的分子量以外の１、２官能低分子不純物および４、６官能高分子不純物が多く存在すると、不均質なポリオキシアルキレン誘導体になる。この不均質なポリオキシアルキレン誘導体を用いた場合、ドラッグデリバリーシステム分野では、薬剤キャリアーの設計評価が困難になり、期待した医薬品の性能を発揮できない恐れがある。一方、癒着防止剤や創傷被覆剤などのシーラント素材分野では、ゲル架橋点の予測が困難になるため、目的のゲル性能を発揮できない恐れがある。これらの問題の解決に向けた、高分子及び低分子不純物を含まない、高純度且つ高分子量なポリオキシアルキレン誘導体、およびその製法は未だ得られていない。
【先行技術文献】
【特許文献】
【０００７】
【特許文献１】特開平１１−３３５４６０号公報
【発明の概要】
【発明が解決しようとする課題】
【０００８】
本発明の目的は、薬剤など化学修飾を主とする医薬用途に用いられる末端変性ポリオキシアルキレン誘導体の出発物質として有用な、高純度かつ高分子量であるポリオキシアルキレン誘導体の製造方法を提供することにある。
【課題を解決するための手段】
【０００９】
本発明者は、上記課題を解決すべく鋭意研究を重ねた結果、ポリオキシアルキレン誘導体の製造において、グリセリン若しくはジグリセリンがアルキレンオキシドの付加モル数に伴い、その粘度物性が変化していくことに着目した。一般的に、グリセリン若しくはジグリセリンそのものの粘度は高いが、数モルのアルキレンオキシドが付加したところで、一旦粘度の下限に到達し、その後、高分子量化に伴い、粘度は増加していくことが知られている。この特性を利用し、グリセリン若しくはジグリセリンの粘度を一旦下げた状態で、添加するアルカリ触媒の脱水・脱アルコールを行うことにより、高分子不純物及び低分子不純物を含まないポリアルキレン誘導体の製造に成功した。
アルキレンオキシドを数モル付加する際には、グリセリン若しくはジグリセリンが高粘度のため、脱水・脱アルコールが必要ないアルカリ触媒、例えば金属ナトリウム若しくは金属カリウムを用いる必要がある。これらのアルカリ金属はグリセリン若しくはジグリセリンへの溶解度が低いが、少量の触媒でアルキレンオキシドを数モル付加することが可能である。つまり、今般、本発明者は、グリセリン若しくはジグリセリンにアルキレンオキシドを目的分子量まで付加させる前に、脱水・脱アルコールが必要ないアルカリ触媒により、数モルのアルキレンオキシドを付加させ、一旦反応系の粘度を下げた後、新たにアルカリ触媒を添加して脱水・脱アルコール反応によりアルキレンオキシドを目的分子量まで付加させることによって、高分子不純物及び低分子不純物を含まない、高純度且つ高分子量なポリオキシアルキレン誘導体を製造可能であることを知見し、本発明を成すに至った。本発明は下記の通りである。
【００１０】
（１）  下記一般式（１）で示されるポリオキシアルキレン誘導体の製造方法において、
【００１１】
【化１】
2010254987.tif 000002
【００１２】
（ただし、Ｚはグリセリン若しくはジグリセリンの残基であり、ＯＡは炭素数２から４のオキシアルキレン基である。ｎはオキシアルキレン基の平均付加モル数で８０〜８００であり、ｍは３〜４である。)
工程（Ａ）：グリセリン若しくはジグリセリンを９０℃〜１７０℃、３ｋＰａ以下において脱水する工程；
工程（Ｂ）：アルカリ触媒として金属ナトリウム若しくは金属カリウムを工程（Ａ）におけるグリセリン若しくはジグリセリンの仕込量に対して０．０１５〜１．６重量％加え、２０〜１１０℃で溶解させる工程；
工程（Ｃ）：５０℃〜１１０℃において、アルキレンオキシドをオキシアルキレン基ＯＡの平均付加モル数ｎが１〜１０となるまで付加反応させる工程；
工程（Ｄ）：下記一般式（２）で示されるアルカリ触媒を工程（Ａ）におけるグリセリン若しくはジグリセリンの仕込量に対して２〜５０重量％添加する工程；
【００１３】
【化２】
2010254987.tif 000003
【００１４】
（ただし、Ｒは炭化水素１〜４の炭化水素基であり、Ｗはナトリウム、カリウムのいずれかを示す。）
工程（Ｅ）：９０〜１３０℃、１５ｋＰａ以下において、脱アルコールを行う工程；および、
工程（Ｆ）：１００℃〜１３０℃でアルキレンオキシドをオキシアルキレン基ＯＡの平均付加モル数ｎが８０〜８００となるまで付加反応させる工程；
を有することを特徴とする、ポリオキシアルキレン誘導体の製造方法。
【００１５】
（２）  前記工程（Ｆ）が、１００℃〜１３０℃でアルキレンオキシドをオキシアルキレン基ＯＡの平均付加モル数ｎが８０〜３００となるまで付加した後、反応容器内総重量の３０〜７０重量％の炭化水素系溶媒を添加し、次いで、９０〜１２０℃において、反応容器内の炭化水素系溶媒の２０〜６０重量％を留去した後、１００℃〜１３０℃においてアルキレンオキシドをオキシアルキレン基ＯＡの平均付加モル数ｎが３００〜８００となるまで付加反応させる工程であることを特徴とする上記（１）記載のポリオキシアルキレン誘導体の製造方法。
【発明の効果】
【００１６】
本発明の製造方法で得られる一般式（１）のポリオキシアルキレン誘導体は、高分子不純物および低分子不純物が少なく、高純度且つ高分子量であるため、ドラッグデリバリーシステム分野では薬剤キャリアーの設計評価が厳密に行なえ、期待した医薬品の性能を発揮できる。癒着防止剤や創傷被覆剤などのシーラント素材分野ではゲル架橋点数が正確に予測でき、目的のゲル性能を発揮できる。
従って、本発明の製造方法により得られるポリオキシアルキレン誘導体を用いると、かかる誘導体を出発物質として、薬剤キャリアーおよびシーラント素材を主とした医薬用途として有用な末端変性ポリオキシアルキレン誘導体を提供することが可能となる。
【図面の簡単な説明】
【００１７】
【図１】図１は一般式（１）で表されるポリオキシアルキレン誘導体のゲル浸透クロマトグラフィーにより得られるクロマトグラムのモデル図である。
【発明を実施するための形態】
【００１８】
以下、本発明のポリオキシアルキレン誘導体の製造方法について詳細に説明する。
【００１９】
本発明のポリオキシアルキレン誘導体の製造方法は、工程（Ａ）、（Ｂ）、（Ｃ）、（Ｄ）、（Ｅ）および（Ｆ）を有する、下記一般式（１）で表されるポリオキシアルキレン誘導体の製造方法である。
【００２０】
【化３】
2010254987.tif 000004
【００２１】
上記一般式（１）において、Ｚはグリセリン若しくはジグリセリンの残基である。また、式中、グリセリンにあってはｍは３であり、ジグリセリンにあってはｍは４である。
【００２２】
式中、ＯＡは炭素数２〜４のオキシアルキレン基を示す。オキシアルキレン基としては、具体的には、オキシエチレン基、オキシプロピレン基、オキシブチレン基、オキシトリメチレン基、オキシテトラメチレン基、オキシ−１−エチルエチレン基、オキシ−１、２−ジメチルエチレン基、などが挙げられる。一般にアルキレン基の炭素数の少ない方がより親水性が高いため、水への溶解性の観点から、オキシエチレン基が好ましい。
【００２３】
ｎはオキシアルキレン基の平均付加モル数であり、ｎは８０〜８００の整数である。一般的には、分子量が大きい方が血中滞留性が高いことから、好ましくはｎは１００〜８００であり、より好ましくは１２０〜８００であり、特に好ましくは２００〜８００である。
【００２４】
次に、本発明の製造方法における（Ａ）、（Ｂ）、（Ｃ）、（Ｄ）、（Ｅ）および（Ｆ）の各工程を詳細に説明する。
【００２５】
工程（Ａ）は、グリセリン若しくはジグリセリンを共沸脱水する工程である。脱グリセリン若しくは脱ジグリセリンの留去条件は９０〜１７０℃、３ｋＰａ以下の真空下であり、好ましくは１３０〜１７０℃、３ｋＰａ以下の真空下である。９０℃より低い場合、共沸脱水が困難であり、水分由来の低分子不純物が副生する恐れがある。また、１７０℃より高い場合、グリセリンの脱水縮合が起きる事が知られているため好ましくない。
【００２６】
工程（Ｂ）は、工程（Ａ）で調整したグリセリン若しくはジグリセリンに対して、金属ナトリウム若しくは金属カリウムのアルカリ触媒を溶解させる工程である。アルカリ触媒の添加量は、工程（Ａ）におけるグリセリン若しくはジグリセリンの仕込量に対して０．０１５〜１．６重量％であり、好ましくは０．０３〜０．８重量％である。１．６重量％より多い場合、完全に溶解しない。一方、添加量が０．０１５重量％より低い場合、付加重合反応速度が非常に遅くなり、熱履歴の増加により多分散度の増大などの恐れがある。溶解温度が２０℃よりも低い場合、溶解度が下がってアルカリ触媒が解け残り、触媒不足でアルキレンオキシドを付加できない可能性がある。溶解温度が１１０℃よりも高い場合、アルカリ条件下のため原料であるグリセリン若しくはジグリセリンが自己縮合したポリグリセリンが副生し、このポリグリセリンにアルキレンオキシドが付加した高分子不純物が副生する。
【００２７】
工程（Ｃ）は、アルキレンオキシドをオキシアルキレン基ＯＡの平均付加モル数ｎが１〜１０モルとなるように付加重合させる工程である。反応温度は５０〜１１０℃であり、好ましくは７０〜１１０℃である。反応温度が５０℃より低い場合、反応速度が非常に遅くなり、熱履歴の増加により多分散度の増大などの恐れがある。また、反応温度が１１０℃を超え、アルカリ条件下で高温状態となると、ポリグリセリンの副生の可能性が考えられる。このため、アルキレンオキシドの付加重合反応温度は５０〜１１０℃が望ましい。
【００２８】
オキシアルキレン基の平均付加モル数においては、ｎが１〜１０が好ましい。グリセリン若しくはジグリセリンはアルキレンオキシドの付加モル数に伴い、粘度物性が変化していく。具体的には、グリセリン若しくはジグリセリンそのものの粘度は高いが、数モルのアルキレンオキシドが付加したところで、一旦粘度の下限に到達し、その後、高分子量化に伴い、粘度は増加していくことが知られている。ｎが１以上の粘度が低下したポリオキシアルキレン誘導体は、工程（Ｅ）の脱アルコールにおいて有利であることから、さらに好ましいｎの範囲は３〜８である。ｎが１０を超える場合、粘度の上昇により、脱アルコール効率が悪くなるため、好ましくない。グリセリン若しくはジグリセリンに付加するアルキレンオキシドとしては、エチレンオキシドが好ましい。
【００２９】
工程（Ｄ）は、反応系に対してアルカリ触媒を添加する工程である。工程（Ｄ）では下記一般式（２）で表されるアルカリ触媒を添加する。
【００３０】
【化４】
2010254987.tif 000005
【００３１】
上記一般式（２）においては、Ｒは１〜４の炭化水素基を示し、メチル基、エチル基、プロピル基、イソプロピル基、ブチル基、t−ブチル基、などが挙げられる。また、Ｗはアルカリ金属を示し、ナトリウム、カリウム、などが挙げられる。一般に、低級アルコールの方が沸点が低く、脱アルコールされやすい。そのため、アルコール由来の１官能不純物の生成を抑制するためには、脱アルコール効率の良い低級アルコールである方が有利である。この理由から、使用するアルカリ触媒としては、Ｒがメチル基、Ｗがナトリウムのナトリウムメトキシドが好ましい。また、使用形態としては、粉末もしくはアルコール希釈品の液体のいずれかで添加される。
アルカリ触媒の添加量は、工程（Ａ）で調整したグリセリン若しくはジグリセリンの仕込量に対して２〜５０重量％であり、好ましくは２０〜５０重量％である。アルカリ触媒の添加量が２重量％より少ない場合、付加重合反応速度が非常に遅くなり、熱履歴の増加により多分散度の増大などの恐れがある。一方、添加量が５０重量％より多い場合、一般的にアルキレンオキシドの付加における停止反応として知られているポリオキシアルキレン末端のビニルエーテル化が起こり、多分散度の悪化を招く恐れがある。このため、アルカリ触媒量としては２〜５０重量％が望ましいと言える。
【００３２】
工程（Ｅ）は、付加重合反応を開始するグリセリンもしくはジグリセリンのアルコラートを調整するための工程である。これらのアルコラートは、上記一般式（２）のアルカリ触媒に含まれるアルカリ金属Ｗがグリセリンもしくはジグリセリンの水酸基末端の水素原子と置き換わる交換反応によって調製され、この交換反応は反応系から脱アルコールを行なうことで促進する。脱アルコールの条件は、９０〜１３０℃、１５ｋＰａ以下の真空下であり、好ましくは１００〜１２０℃、１５ｋＰａ以下の真空下である。脱アルコール温度が９０℃より低い場合、工程（Ｃ）で調整したポリオキシアルキレン誘導体の粘度が増加する。そのため、脱アルコールが困難となり、上記一般式（２）のアルカリ触媒に含まれるアルコールが残存し、付加重合反応においてアルコール由来の１官能不純物の生成が避けられない。脱アルコール温度が１３０℃より高い場合、高温度のために末端ビニルエーテル化が起こり、多分散度の悪化を招く恐れがある。したがって、脱アルコールの条件は、９０〜１３０℃、１５ｋＰａ以下の真空下で行うことが望ましいと言える。
【００３３】
工程（Ｆ）は、アルキレンオキシドをオキシアルキレン基の平均付加モル数ｎが８０〜８００となるまで付加重合する工程である。オキシアルキレン基の平均付加モル数ｎは８０〜８００であり、好ましくは１００〜８００であり、より好ましくは１２０〜８００であり、特に好ましくは２００〜８００である。反応温度が１００℃より低い場合、付加反応速度が非常に遅くなるため、熱履歴の増加により多分散度が悪化する恐れや、低温度のために反応系内が高粘度となり、攪拌が困難になる場合がある。反応温度が１３０℃より高い場合、高温度のために末端ビニルエーテル化が起こり、多分散度の悪化を招く恐れがある。
【００３４】
工程（Ｆ）においてアルキレンオキシドの付加重合反応が進行するにつれ、目的物の分子量が増加するため、一般的に反応液の粘度は上昇する。したがって、上記の工程（Ｆ）において高分子量の目的物を得ようとする際、高粘度のために反応系が不均一となり、多分散度が悪化し、場合によっては攪拌が不可能となる。粘度の低減には反応系内をトルエンなどの炭化水素系溶媒で希釈する手段が有効であり、希釈する時のオキシアルキレン基の平均付加モル数はグリセリンの場合、ｎが８０〜３００、好ましくは１００〜２７０、より好ましくは１２０〜２４０まで付加した時であり、ジグリセリンの場合、ｎが８０〜３００、好ましくは９０〜２５０、より好ましくは１００〜２００まで付加した時である。
【００３５】
希釈に用いる炭化水素系溶媒は、水と共沸する溶媒であれば特に制限されないが、例えばトルエン、キシレン、ベンゼン、エチルベンゼン、シクロヘキサン、メチルシクロへキサン等が挙げられ、好ましくはトルエンである。その添加量は反応容器内の総重量（仕込総重量）に対して３０〜７０重量％とし、好ましくは３０〜６５重量％とし、さらに好ましくは３０〜５０重量％とし、添加後、９０〜１２０℃において希釈炭化水素系溶媒量の２０〜６０重量％、好ましくは２０〜５０重量％、さらに好ましくは２０〜４０重量％を共沸脱水しながら留去する。炭化水素系溶媒の添加量が仕込総重量に対して３０重量％より少ない場合、粘度が低減できず反応系が不均一となり、多分散度が悪化し、場合によっては攪拌が不可能となる場合がある。また、７０重量％より多い場合、炭化水素系溶媒に含まれる水分の混入量が多くなり、炭化水素系溶媒の留去後に水分が残存してしまう恐れがある。一方、炭化水素系溶媒の留去量が希釈炭化水素系溶媒量に対して２０重量％より少ない場合、共沸脱水が十分に成されないために水分が残存する恐れがあり、６０重量％より多い場合、粘度が低減できず反応系が不均一となり、多分散度が悪化し、場合によっては攪拌が不可能となる場合がある。
【００３６】
希釈炭化水素系溶媒を留去後、１００〜１３０℃で、アルキレンオキシドをオキシアルキレン基の平均付加モル数ｎが３００〜８００となるまで付加重合する。反応温度が１００℃より低い場合、付加反応速度が非常に遅くなるため、熱履歴の増加により多分散度が悪化する恐れや、低温度のために反応系内が高粘度となり、攪拌が困難になる場合がある。反応温度が１３０℃より高い場合、高温度のために末端ビニルエーテル化が起こり、多分散度の悪化を招く恐れがある。
【００３７】
製造上副生する不純物としては、高分子不純物、及び低分子不純物が挙げられる。高分子不純物としては、出発原料が自己縮合し、アルキレンオキシドが付加した化合物があげられ、工程（Ａ）、（Ｃ）で生じる。出発原料が３官能のグリセリンの場合、４官能不純物が副生し、出発原料が４官能のジグリセリンの場合、６官能不純物が副生する。特に、工程（Ｃ）においてアルカリ条件下で出発原料の自己縮合が起きやすく、高分子不純物が副生する。
【００３８】
一方、低分子不純物は、水分由来の２官能不純物、およびアルカリ触媒に含まれるアルコール由来の１官能不純物である。２官能不純物は工程（Ａ）もしくは工程（Ｆ）におけるトルエン希釈後の共沸脱水において、水分が残存した場合、水にアルキレンオキシドが付加して副生する。１官能不純物は、工程（Ｅ）において、触媒由来のアルコールが残存した場合、アルコールにアルキレンオキシドが付加して副生する。
【００３９】
本発明の製造方法で得られる上記一般式（１）の構造を有するポリオキシアルキレン誘導体は、ゲル浸透クロマトグラフィーにより得られるクロマトグラムの溶出開始点から溶出終了点までを結んだ直線をPbaseLとし、PbaseLから上の全ピーク面積をPareaとし、屈折率最大ピークの頂点PtopのPbaseLからの高さをPtopHとする時、Ptopから溶出開始点Ａに向かう溶出曲線のPbaseLからの高さがPtopHの１／３０になる点Ｂと溶出開始点Ａまでの間のピーク面積をPareaHとし、Ptopから溶出終了点Ｄに向かう溶出曲線のPbaseLからの高さがPtopHの１／３０になる点Ｃと溶出終了点Ｄまでの間のピーク面積をPareaLとしたとき、Parea、PareaHおよびPareaLが、
（PareaH＋PareaL）／Parea≦０．０５
なる関係を満足する。ただし、この計算式においては、ゲル浸透クロマトグラフィーに使用した展開溶媒などに起因するピークや、使用したカラムや装置に起因するベースラインの揺らぎによる擬似ピークは除いたポリオキシアルキレン誘導体に由来するピークについてのみ計算する。
【００４０】
ゲル浸透クロマトグラフィーは、ＧＰＣシステムとしてＳＨＯＤＥＸ  ＧＰＣ  ＳＹＳＴＥＭ−１１、示差屈折計としてＳＨＯＤＥＸ  ＲＩ−７１、ＧＰＣカラムとしてＳＨＯＤＥＸ  ＫＦ８０４Ｌ（φ8mm×300mm）を使用する。試料の測定は、ＧＰＣカラムを直列に３本つなぎ、カラム恒温槽温度を４０℃とし、展開溶媒としてテトラヒドロフランを１ｍｌ／分の流速で流し、試料の０．１重量％溶液０．１ｍｌを注入することにより行う。各種の測定値は、溶出曲線をＢＯＲＷＩＮ  ＧＰＣ計算プログラムで解析して得られるものである。
【００４１】
図１にゲル浸透クロマトグラフィーにより得られるクロマトグラムのモデル図を示す。点Ａから点Ｂまでのピーク範囲に相当するPareaHは、３官能のグリセリン原料の場合、高分子不純物である４官能不純物を示し、目的の分子量の１．３倍以上の分子量ピークに相当し、４官能のジグリセリン原料の場合、高分子不純物である６官能不純物を示し、目的の分子量の１．５倍以上の分子量ピークに相当する。
点Ｃから点Ｄまでのピーク範囲に相当するPareaLは、低分子不純物である１もしくは２官能不純物を示し、３官能のグリセリン原料の場合、目的の分子量の２／３倍と１／３倍の分子量ピークに相当し、４官能のジグリセリン原料の場合、目的の分子量の１／２倍と１／４倍の分子量ピークに相当する。
【００４２】
本発明で得られるクロマトグラムにおいて、一般式（１）の構造を有するポリオキシアルキレン誘導体の純度は、（PareaH＋PareaL）の総量値として規定される。
本発明のポリオキシアルキレン誘導体は、（PareaH＋PareaL）／Pareaが０．０５以下を満たす。（PareaH＋PareaL）／Pareaが０．０５より大きいと、高分子不純物、低分子不純物が多くなり、医薬用途の原料として純度が不十分となるため、正確な設計評価が困難になるおそれや、製品の性能を損なう恐れがあり問題である。
【００４３】
上記に示した高分子不純物および低分子不純物が多いと、ドラッグデリバリーシステム分野では、薬剤キャリアーの設計評価が困難になり、期待した医薬品の性能を発揮できないといった問題がある。一方、癒着防止剤や創傷被覆剤などのシーラント素材分野では、ゲル架橋点の予測が困難になるため、目的のゲル性能を発揮できないといった問題がある。
これらの問題は本発明の製造方法により解決できる。即ち、本発明の製造方法により得られる一般式（１）のポリオキシアルキレン誘導体は、従来法により得られるものと異なり、高分子不純物および低分子不純物が少なく、高純度かつ高分子量であるため、薬剤キャリアーもしくはシーラント素材を主とした医薬用途に用いられる末端変性ポリオキシアルキレン誘導体の出発物質として有用である。
【実施例】
【００４４】
本発明を実施例および比較例によりさらに詳しく説明する。なお、実施例１、比較例１、比較例２、比較例３では、下記化合物（g）を得た。実施例２、比較例４では、下記化合物（d）を得た。
【００４５】
【化５】
2010254987.tif 000006
【００４６】
【化６】
2010254987.tif 000007
【００４７】
また、実施例および比較例で得られた化合物はゲル浸透クロマトグラフィーで分析した。解析については次の方法に準じて行なった。
【００４８】
＜ゲル浸透クロマトグラフィーの解析方法＞
ゲル浸透クロマトグラフィーにより得られるクロマトグラムの溶出開始点から溶出終了点までを結んだ直線をPbaseLとし、PbaseLから上の全ピーク面積をPareaとし、屈折率最大ピークの頂点PtopのPbaseLからの高さをPtopHとする時、溶出開始点ＡからPtopに向かう溶出曲線のPbaseLからの高さがPtopHの１／３０になる点Ｂから、Ptopから溶出終了点Ｄに向かう溶出曲線のPbaseLからの高さがPtopHの１／３０になる点Ｃまでの間のピーク面積をPareaMとし、溶出開始点Ａから点Ｂまでの間のピーク面積をPareaHとし、点Ｃから溶出終了点Ｄまでの間のピーク面積をPareaLとする。
【００４９】
（実施例１）
還流装置、窒素ガス吹き込み管、温度計、かき混ぜ装置を取り付けた四つ口フラスコに、グリセリン１０７g（約１．２ｍｏｌ）を仕込み、窒素ガス気流下、１６０℃、１．０７ｋＰａ以下の真空条件において留去量７ｇとなるまで脱グリセリン・脱水を行なった。５０℃で金属ナトリウム０．０５７ｇ（０．０５３重量％対原料）を添加し、７０℃で溶解した。四つ口フラスコ内全量をアルキレンオキシド付加用の反応釜に移送し、１００℃でエチレンオキシドをｎ＝３．５まで付加した。４０℃に冷却後、ソジウムメチラート４６ｇ（４３重量％対原料）を添加し、１２０℃、１３．３ｋＰａ以下の真空条件において１時間脱メタノールを行なった。続いて、１２０℃でエチレンオキシドをｎ＝２２５まで付加後、釜内仕込み総重量に対して脱水トルエンを１２ｋｇ（３８重量％）添加し、８０℃で３０分攪拌した。１１０℃、常圧において、トルエン４ｋｇ（３０重量％対釜内仕込みトルエン）を留去した。続いて、１２０℃でエチレンオキシドをｎ＝３００まで付加することでポリエチレンオキシド誘導体である化合物（g）を得た。
【００５０】
ゲル浸透クロマトグラフィーで解析した結果、溶出開始点Ａ、溶出終了点Ｄの保持時間はそれぞれ１８．７７５分、２４．３２５分であり、Ptopの保持時間は２０．２８３分であり、溶出曲線のPbaseLからの高さがPtopHの高さの１／３０となる点Ｂ、点Ｃの保持時間はそれぞれ１９．９５８分、２１．０３３分であり、Pareaは７９２,２３８であり、PareaM 、PareaH、PareaLはそれぞれ７５８,８７７、４,７６１、２８,６００であった。
この結果から、
PareaM/Parea×１００＝９５．８（％）
PareaH/Parea×１００＝０．６（％）
PareaL/Parea×１００＝３．６（％）
と算出される。
【００５１】
（実施例２）
還流装置、窒素ガス吹き込み管、温度計、かき混ぜ装置を取り付けた四つ口フラスコに、ジグリセリン１４９ｇ（約０．９ｍｏｌ）を仕込み、窒素ガス気流下、１７０℃、０．３ｋＰａ以下の真空条件において留去量２ｇとなるまで脱グリセリン・脱水を行なった。５０℃で金属ナトリウム０．１１４ｇ（０．０７７重量％対原料）を添加し、７０℃で溶解した。四つ口フラスコ内全量をアルキレンオキシド付加用の反応釜に移送し、１００℃でエチレンオキシドをｎ＝５．０まで付加した。５０℃に冷却後、ソジウムメチラート４５ｇ（３０重量％対原料）を添加し、１２０℃、１３．３ｋＰａ以下の真空条件において１時間脱メタノールを行なった。続いて、１２０℃でエチレンオキシドをｎ＝１７０まで付加後、釜内仕込み総重量に対して脱水トルエンを１７ｋｇ（６３重量％）添加し、８０℃で１時間攪拌した。１１０℃、常圧において、トルエン８ｋｇ（４７重量％対釜内仕込みトルエン）を留去した。続いて、１２０℃でエチレンオキシドをｎ＝２２５まで付加することでポリエチレンオキシド誘導体である化合物（ｄ）を得た。
【００５２】
ゲル浸透クロマトグラフィーで解析した結果、溶出開始点Ａ、溶出終了点Ｄの保持時間はそれぞれ１９．６５８分、２４．０５０分であり、Ptopの保持時間は２０．６５０分であり、溶出曲線のPbaseLからの高さがPtopHの高さの１／３０となる点Ｂ、点Ｃの保持時間はそれぞれ２０．２０８分、２１．３９２分であり、Pareaは７４２,６４４であり、PareaM、PareaH、PareaLはそれぞれ７１９,６２２、２,９７１、２０,０５１であった。
この結果から、
PareaM/Parea×１００＝９６．９  （％）
PareaH/Parea×１００＝０．４  （％）
PareaL/Parea×１００＝２．７  （％）
と算出される。
【００５３】
（比較例１）
アルキレンオキシド付加用の反応釜にグリセリン１０７g（約１．２ｍｏｌ）、ソジウムメチラート４６ｇ（４３重量％対原料）を添加し、８０℃、１３．３ｋＰａ以下の真空条件において１時間脱メタノールを行なった。続いて、１２０℃でエチレンオキシドをｎ＝２２５まで付加後、釜内仕込み総重量に対して脱水トルエンを１２ｋｇ（３９重量％）添加し、８０℃で３０分攪拌した。１１０℃、常圧において、トルエン４ｋｇ（３０重量％対釜内仕込みトルエン）を留去した。続いて、１２０℃でエチレンオキシドをｎ＝３００まで付加することでポリエチレンオキシド誘導体である化合物（g）を得た（歩留：９２．７％）。
【００５４】
ゲル浸透クロマトグラフィーで解析した結果、溶出開始点Ａ、溶出終了点Ｄの保持時間はそれぞれ１８．８００分、２４．４４２分であり、Ptopの保持時間は２０．２１７分であり、溶出曲線のPbaseLからの高さがPtopHの高さの１／３０となる点Ｂ、点Ｃの保持時間はそれぞれ１９．８００分、２１．０５０分であり、Pareaは７３５,３０１であり、PareaM、PareaH、PareaLはそれぞれ６７０,５９４、６,６１８、５８,０８９であった。
この結果から、
PareaM/Parea×１００＝９１．２（％）
PareaH/Parea×１００＝０．９（％）
PareaL/Parea×１００＝７．９（％）
と算出される。
【００５５】
表１に示した結果を元に実施例１と比較したところ、高分子量が０．９％、低分子量７．９％とそれぞれ不純物が増加した。高分子量が増加した原因は、８０℃、アルカリ条件下においてポリグリセリンが副生したためであり、低分子量が増加した原因は、８０℃、１３．３ｋＰａ以下の真空条件では脱メタノールが不十分だったためである。
この結果から、アルキレンオキシドの付加重合により粘度を下げる工程（工程（Ｃ）に相当）なしでは、高純度かつ高分子量のポリオキシアルキレン誘導体を製造することは困難だと分かる。
【００５６】
（比較例２）
比較例１の操作手順から次のようにトルエン添加量と留去量を変更した。エチレンオキシドをｎ＝２２５まで付加後、釜内仕込み総重量に対して脱水トルエンを３８ｋｇ（１２０重量％）添加し、８０℃で３０分攪拌した。１１０℃、常圧において、トルエン１９ｋｇ（５０重量％対釜内仕込みトルエン）を留去した。続いて、１２０℃でエチレンオキシドをｎ＝３００まで付加することでポリエチレンオキシド誘導体である化合物（g）を得た。
【００５７】
ゲル浸透クロマトグラフィーで解析した結果、溶出開始点Ａ、溶出終了点Ｄの保持時間はそれぞれ１８．５０８分、２４．７０８分であり、Ptopの保持時間は２０．０６７分であり、溶出曲線のPbaseLからの高さがPtopHの高さの１／３０となる点Ｂ、点Ｃの保持時間はそれぞれ１９．６４２分、２１．２１７分であり、Pareaは８３８,９６３であり、PareaM、PareaH、PareaLはそれぞれ７７３,１８９、９,９００、５５,８７４であった。
この結果から、
PareaM/Parea×１００＝９２．１（％）
PareaH/Parea×１００＝１．２（％）
PareaL/Parea×１００＝６．７（％）
と算出される。
【００５８】
表１に示した結果を元に実施例１と比較したところ、低分子量６．７％と不純物が増加した。この原因として、トルエン添加に伴う低分子不純物前駆体である水分の混入量が、実施例１と比較して約３倍多かったために、トルエンの留去後に水分が残存してしまったことが挙げられる。
【００５９】
（比較例３）
比較例１の操作手順から次のようにトルエン添加量と留去量を変更した。エチレンオキシドをｎ＝２２５まで付加後、釜内仕込み総重量に対して脱水トルエンを９ｋｇ（２８重量％）添加し、８０℃で３０分攪拌した。１１０℃、常圧において、トルエン３ｋｇ（３０重量％対釜内仕込みトルエン）を留去した。続いて、１２０℃でエチレンオキシドをｎ＝３００まで付加することでポリエチレンオキシド誘導体である化合物（g）を得た。
【００６０】
ゲル浸透クロマトグラフィーで解析した結果、溶出開始点Ａ、溶出終了点Ｄの保持時間はそれぞれ１８．７５８分、２４．４３３分であり、Ptopの保持時間は２０．２９２分であり、溶出曲線のPbaseLからの高さがPtopHの高さの１／３０となる点Ｂ、点Ｃの保持時間はそれぞれ１９．９０８分、２０．９２５分であり、Pareaは９０２,４６３であり、PareaM、PareaH、PareaLはそれぞれ８５１,０２２、５,４１５、４６,０２６であった。
この結果から、
PareaM/Parea×１００＝９４．３（％）
PareaH/Parea×１００＝０．６（％）
PareaL/Parea×１００＝５．１（％）
と算出される。
【００６１】
表１に示した結果を元に実施例１と比較したところ、低分子量５．１％と不純物が増加した。この原因として、トルエン添加量が実施例１と比較して１０％少なかったために、釜内粘度を希釈により十分に低下させることができず、トルエンの留去後に低分子不純物前駆体である水分が残存してしまったことが挙げられる。
【００６２】
（比較例４）
アルキレンオキシド付加用の反応釜にジグリセリン１４９ｇ（約０．９ｍｏｌ）、ソジウムメチラート５１ｇ（３４重量％対原料）を添加し、８０℃、１３．３ｋＰａ以下の真空条件において１時間脱メタノールを行なった。続いて、１２０℃でエチレンオキシドをｎ＝１７０まで付加後、釜内仕込み総重量に対して脱水トルエンを１２ｋｇ（４４重量％）添加し、８０℃で３０分攪拌した。１１０℃、常圧において、トルエン４ｋｇ（３３重量％対釜内仕込みトルエン）を留去した。続いて、１２０℃でエチレンオキシドをｎ＝２２５まで付加することでポリエチレンオキシド誘導体である化合物（ｄ）を得た（歩留：９１．５％）。
【００６３】
ゲル浸透クロマトグラフィーで解析した結果、溶出開始点Ａ、溶出終了点Ｄの保持時間はそれぞれ２０．０８３分、２３．９３３分であり、Ptopの保持時間は２０．７９２分であり、溶出曲線のPbaseLからの高さがPtopHの高さの１／３０となる点Ｂ、点Ｃの保持時間はそれぞれ２０．３２５分、２１．５９２分であり、Pareaは７５６,０９７であり、PareaM、PareaH、PareaLはそれぞれ７１６,７８０、３,７８０、３５,５３７であった。
この結果から、
PareaM/Parea×１００＝９４．８  （％）
PareaH/Parea×１００＝０．５  （％）
PareaL/Parea×１００＝４．７  （％）
と算出される。
【００６４】
表１に示した結果を元に実施例２と比較したところ、低分子不純物が４．７％と多いことが示された。低分子不純物が増加した原因は、８０℃、１３．３ｋＰａ以下の真空条件では、高粘度のために脱メタノールが不十分だったためである。この結果から、アルキレンオキシドの付加重合により粘度を下げる工程（工程（Ｃ）に相当）なしでは、高純度かつ高分子量のポリオキシアルキレン誘導体を製造することは困難である。
【００６５】
【表１】
2010254987.tif 000008
【００６６】
（実施例３）
実施例２で得た化合物（ｄ）の水酸基末端に、薬剤のモデル分子として無水コハク酸を反応させ、低分子不純物である触媒由来の１官能不純物を順相液体クロマトグラフィーで分離、定量した。順相液体クロマトグラフィーは、ＨＰＬＣシステムとしてＡｌｌｉａｎｃｅ ２６９５ Ｓｅｐａｒａｔｉｏｎｓ Ｍｏｄｕｌｅ、示差屈折計としてＷａｔｅｒｓ ２４１４、ＨＰＬＣカラムとしてＳｈｏｄｅｘ Ａｓａｈｉｐａｋ ＥＳ−５０２Ｎ ７Ｃ（φ７．５ｍｍ×１００ｍｍ）を使用する。試料の測定は、カラム恒温槽温度を３０℃とし、展開溶媒として５ｍＭギ酸ｂｕｆｆｅｒを１ｍｌ／分の流速で流し、試料の１重量％溶液０．１ｍｌを注入することにより行う。各種の測定値は、溶出曲線をＷａｔｅｒｓ Ｅｍｐｏｗｅｒ２計算プログラムで解析して得られるものである。
還流装置、窒素ガス吹き込み管、温度計、かき混ぜ装置を取り付けた四つ口フラスコに、実施例２で得られた化合物（ｄ）を１５ｇ（１．５ｍｍｏｌ）仕込み、トルエン１２０ｇで溶解した。酢酸ナトリウムを０．１５ｇ、ジブチルヒドロキシトルエン（ＢＨＴ）を１５ｍｇ添加し、過熱還流させ、水分を共沸脱水した。無水コハク酸を１．５０ｇ（１５．０ｍｍｏｌ）添加し、１１０℃で５時間反応させた。反応終了後、ろ過を行い、ろ液にヘキサン１００ｇを加えて結晶を析出させた。結晶を濾取、乾燥後、順相液体クロマトグラフィーで分析した。
【００６７】
（比較例５）
比較例４で得た化合物（ｄ）の水酸基末端に、薬剤のモデル分子として無水コハク酸を反応させ、低分子不純物である触媒由来の１官能不純物を順相液体クロマトグラフィーで分離、定量した。還流装置、窒素ガス吹き込み管、温度計、かき混ぜ装置を取り付けた四つ口フラスコに、比較例４で得られた化合物（ｄ）を１５ｇ（１．５ｍｍｏｌ）仕込み、トルエン１２０ｇで溶解した。酢酸ナトリウムを０．１５ｇ、ＢＨＴを１５ｍｇ添加し、過熱還流させ、水分を共沸脱水した。無水コハク酸を１．５０ｇ（１５．０ｍｍｏｌ）添加し、１１０℃で５時間反応させた。反応終了後、ろ過を行い、ろ液にヘキサン１００ｇを加えて結晶を析出させた。結晶を濾取、乾燥後、順相液体クロマトグラフィーで分析した。
【００６８】
１官能不純物を定量した結果が表２になり、実施例３で０．２％と極めて低いのに対し、比較例５で２．７％と多く、薬剤モデル分子の修飾においても有意に差があることが示された。
【００６９】
【表２】
2010254987.tif 000009
【００７０】
前述したように、本発明の高純度、高分子量、かつ多官能のポリオキシアルキレン誘導体の製造においては、低粘度化工程によりソジウムメチラート触媒由来のメタノールを除去するため、このメタノールに由来する１官能不純物の生成が極めて少ないことが特徴である。この１官能不純物は分子量が目的物の１／４倍であり、この様な低分子量の不純物が混入すると、薬剤の血中滞留性が低下してしまう。または、ゲル化剤としても架橋点が減少し、ゲル性能が損なわれてしまう。表２の結果から、本願製法で得られたポリオキシアルキレン誘導体は、１官能不純物量が極めて低く、均一性に優れていることが示され、期待した医薬品、および期待したゲルの性能が得られる化合物だと分かる。
【図１】
2010254987.tif 000014